(57)【要約】【課題】  燃料欠乏状態による触媒などの溶解を抑制した燃料電池を提供することを目的とする。【解決手段】  電解質層１１２と、電解質層の一方の面に設けられ、燃料が供給される第１の電極１２２と、電解質層の他方の面に設けられ、酸化剤が供給される第２の電極１１４と、を備える燃料電池１１０において、第１の電極１２２は、燃料からプロトンが生成される生成反応電位よりも高く、第１の電極１２２に含まれる構成物質（Ｃ）の酸化電位よりも低い範囲に酸化還元電位を有する添加剤（ＭｏＯ2）を含むことを特徴とする。【選択図】          図２
2007265979.tif 000002
【特許請求の範囲】
【請求項１】
電解質層と、前記電解質層の一方の面に設けられ、燃料が供給される第１の電極と、前記電解質層の他方の面に設けられ、酸化剤が供給される第２の電極と、を備える燃料電池において、
前記第１の電極は、
前記燃料からプロトンが生成される生成反応電位よりも高く、前記第１の電極に含まれる構成物質の酸化電位よりも低い範囲に酸化還元電位を有する添加剤を含むことを特徴とする燃料電池。
【請求項２】
請求項１記載の燃料電池において、
前記構成物質は、炭素またはルテニウムであることを特徴とする燃料電池。
【請求項３】
請求項１または２記載の燃料電池において、
前記添加剤は、導電性を有する金属酸化物、金属炭化物、金属窒化物、導電性高分子であることを特徴とする燃料電池。
【請求項４】
請求項１から３のいずれかに記載の燃料電池において、
前記添加剤は、耐酸性を有する金属酸化物、金属炭化物、金属窒化物、導電性高分子であることを特徴とする燃料電池。
【請求項５】
請求項１から４のいずれかに記載の燃料電池と、
前記第１の電極へ前記燃料を供給する燃料供給手段と、
前記第２の電極へ前記酸化剤を供給する酸化剤供給手段と、
を備えることを特徴とする燃料電池システム。
【発明の詳細な説明】
【技術分野】
【０００１】
本発明は、燃料電池に関し、具体的には、アノードでの燃料欠乏状態による触媒などの溶解を抑制した燃料電池に関する。
【背景技術】
【０００２】
ＩＴやバイオなどの新技術が世界規模で展開される時代となったが、そうした状況にあっても、エネルギ産業は最大級の基幹産業であることに変わりはない。最近では、地球温暖化防止をはじめとする環境意識の浸透に伴い、いわゆる新エネルギに対する期待が高まっている。新エネルギは、環境性に加え、電力需要家に近接して分散型で生産できるため、送電損失面と電力供給のセキュリティ面でもメリットがある。また、新エネルギの開発が新たな周辺産業を創出する副次的効果も期待できる。新エネルギに対する取り組みは、約３０年前の石油危機を契機として本格化し、現在では、太陽光発電などの再生可能エネルギ、廃棄物発電などのリサイクルエネルギ、燃料電池などの高効率エネルギ、およびクリーンエネルギカーを代表とする新分野エネルギなどのエネルギが、それぞれ実用化に向けた開発の段階にある。
【０００３】
そうした中でも、燃料電池は業界でもっとも注目されるエネルギのひとつである。燃料電池は、天然ガスやメタノールなどと水蒸気を反応させて作った水素と、大気中の酸素を化学反応させて電気と熱を同時に生成するもので、発電による副産物が水だけであり、低出力域でも高効率で、しかも発電が天候に影響されず安定的である。殊に固体高分子形燃料電池は、住居用をはじめとする定置型、車載用あるいは携帯用などの用途において次世代のひとつの標準電源と目されている。
【特許文献１】特開２００４−１８５８３０号公報
【発明の開示】
【発明が解決しようとする課題】
【０００４】
上記のように固体高分子形燃料電池を有する住居用の電源システムでは、天然ガスやメタノールなどと水蒸気を反応させて生成した水素（理論的には水素約８０％と二酸化炭素約２０％の混合ガス）がアノードへ供給され、自動車の駆動源としての車載用燃料電池システムでは、水素タンクに貯えられたほぼ１００％の純水素がアノードへ供給され、ノート型パーソナルコンピュータや携帯電話などの携帯機器用の電源システムでは、メタノールなどのアルコール系の液体燃料がアノードへ供給される。これらの燃料が、アノードへ充分に供給され、発電に寄与している場合には、式（１）、（２）に示すようなアノード反応が起こり、プロトン（Ｈ+）が電解質層を介してカソードへ移動する。
【０００５】
【化１】
2007265979.tif 000003
【０００６】
【化２】
2007265979.tif 000004
しかしながら、急激に負荷が上昇したり、燃料の濃度が低下したりするなど発電中にアノードに必要な燃料が不足する、所謂、燃料欠乏状態に陥ると、アノードでは（場合によってはカソードでも）、例えば、触媒担時カーボンのカーボン（Ｃ）と水（Ｈ2Ｏ）とが反応して、式（３）、（４）に示すようなプロトン（Ｈ+）を生成し、カーボン（Ｃ）が二酸化炭素（ＣＯ2）として脱落してしまう問題が発生する。また、アノードの触媒にルテニウム（Ｒｕ）が含まれている場合は、式（５）示すような反応が起こり、ルテニウム（Ｒｕ）が酸化ルテニウム（ＲｕＯ2）となって酸化溶解してしまうという問題が発生する。触媒担持カーボンのカーボン（Ｃ）が脱落してしまった場合、担持していた触媒（ＰｔやＲｕなど）を保持することができなくなり、アノードから触媒が減少してしまい、ルテニウム（Ｒｕ）が酸化溶解してしまった場合、耐ＣＯ性が低下してしまうという問題がある。
【０００７】
【化３】
2007265979.tif 000005
【０００８】
【化４】
2007265979.tif 000006
【０００９】
【化５】
2007265979.tif 000007
本発明は、上記の課題に鑑みてなされたものであって、アノードでの燃料欠乏状態による触媒などの溶解を抑制した燃料電池を提供することを目的とする。
【課題を解決するための手段】
【００１０】
本発明の燃料電池は、上記目的を達成するために、電解質層と、電解質層の一方の面に設けられ、燃料が供給される第１の電極と、電解質層の他方の面に設けられ、酸化剤が供給される第２の電極と、を備える燃料電池において、第１の電極は、燃料からプロトンが生成される生成反応電位よりも高く、第１の電極に含まれる構成物質の酸化電位よりも低い範囲に酸化還元電位を有する添加剤を含むことを特徴とする。
【００１１】
ここで、燃料には、純水素や、都市ガスあるいは液化天然ガスなどを改質した８０％程度の水素を含む改質ガス、また、メタノールなどの有機燃料を直接供給するタイプの燃料電池であれば、その有機燃料及びその水溶液などが挙げられる。また、この燃料からプロトンが生成される電位は、使用される燃料や第１の電極に含まれる白金などの触媒物質の作用によって異なるが、可逆水素電極の電位に対して、−０．１０Ｖ〜０．２５Ｖの範囲であり、第１の電極において燃料欠乏状態となったときに、触媒などの溶解を抑制するために添加する添加剤は、この燃料がプロトンになる反応を阻害しないことが望ましい。一方、この添加剤は、第１の電極において燃料欠乏状態となったときに、触媒などの溶解を抑制するため、触媒を支持している炭素など第１の電極を構成する構成物質が酸化してしまう電位よりも低い電位で、構成物質の代わりとなって酸化あるいは還元反応が起こるものが望まれる。本発明は、第１の電極が、上記のように、燃料からプロトンが生成される生成反応電位よりも高く、第１の電極に含まれる構成物質の酸化電位よりも低い範囲に酸化還元電位を有する添加剤を含むことにより、第１の電極での燃料欠乏状態による触媒などの溶解を抑制することができる。
【００１２】
また、請求項２記載の発明は、請求項１記載の燃料電池において、構成物質は、炭素またはルテニウムであることを特徴とする。第１の電極を構成する構成物質としては、このほかにも、イオン交換機能を備え、第１の電極で生成したプロトンの、電解質層への通路となる電解質溶液や第１の電極中の水分量を調整する撥水剤、マグネシウム、アルミニウム、バナジウム、クロム、マンガン、鉄、コバルト、ニッケル、銅、亜鉛、ジルコニウム、モリブデン、ルテニウム、ロジウム、パラジウム、スズ、タングステン、イリジウム、金のようにＣＯ被毒を抑制する助剤が含まれるものも考えられる。しかし、燃料からプロトンを生成する触媒として、一般的には白金、特に白金担持カーボン（炭素上に白金が付与されているもの）が多く用いられており、また、燃料電池内部でＣＯ被毒の虞がある系では、白金触媒に加えてルテニウムが多く用いられる。この２物質は燃料電池のアノード反応電位とカソード反応電位との間に酸化電位を有するという点でも、特に、炭素またはルテニウムに代わって酸化反応が起こる添加剤を第１の電極に添加することは触媒などの溶解を抑制する上で重要となる。
【００１３】
請求項３記載の発明は、請求項１または２記載の燃料電池において、添加剤は、導電性を有する金属酸化物、金属炭火物、金属窒化物、導電性高分子であることを特徴とする。ここで、導電性とは、例えば電気伝導率で１０-10Ｓ／ｃｍ以上（室温）を示すような性質をいう。このような性質を有する金属酸化物を添加剤として用いることにより、請求項１または２記載の発明の効果に加え、添加剤が電子のパスにもなり得るので、第１の電極の電気的抵抗を上昇させることがなく、燃料電池の発電効率を維持することができる。
【００１４】
請求項４記載の発明は、請求項１から３のいずれかに記載の燃料電池において、添加剤は、耐酸性を有する金属酸化物、金属炭化物、金属窒化物、導電性高分子であることを特徴とする。ここで、耐酸性とは、例えば０．５Ｍの硫酸に対する溶解度が１ｇ／ｄｌ以下を示すような性質をいう。通常、燃料電池に用いられる固体高分子膜のような電解質層は強い酸性を示すため、この電解質層に接して溶解するような添加剤では、電解質層の劣化を引き起こす可能性がある。０．５Ｍの硫酸に対する溶解度が１ｇ／ｄｌ以下となる耐酸性を有する添加剤であれば、電解質層に影響を及ぼすことなく、触媒などの溶解を抑制することができる。
【００１５】
請求項５記載の発明は、燃料電池システムであって、請求項１から４のいずれかに記載の燃料電池と、第１の電極へ燃料を供給する燃料供給手段と、第２の電極へ酸化剤を供給する酸化剤供給手段と、を備えることを特徴とする。これにより、第１の電極での燃料欠乏状態による触媒などの溶解を抑制し、長期間にわたって、燃料電池システムの発電効率を維持することができる。
【発明の効果】
【００１６】
本発明によれば、アノードでの燃料欠乏状態による触媒などの溶解を抑制することができる。
【発明を実施するための最良の形態】
【００１７】
以下、本発明の燃料電池１０について図を用いて詳細に説明する。図１は本発明に係る燃料電池１０の構成を示す構成模式図である。本発明の燃料電池において、拡散層は、カーボンペーパ、カーボンの織布あるいは不織布を基材として、基材にカーボンブラックを主とする粘性の有るカーボンペーストを塗布して作製する。図１に示すように、拡散層は生産性を考慮して、両拡散層２０、２８の基材１８、２６に共通のカーボンペーパを用い、基材１８、２６に塗布する拡散層ペースト（充填層）１６、２４をカソード側とアノード側とで異なるものを用いる。即ち、基材１８に拡散層ペーストを塗布・乾燥・熱処理して作製されたカソード側充填層１６は、アノード側より撥水性を低く（フッ素樹脂量を少なく）する。一方、基材２６に拡散層ペーストを塗布・乾燥・熱処理して作製されたアノード側充填層２４は、撥水性を高く（フッ素樹脂量を多く）する。
【００１８】
しかし、一般的なフッ素樹脂（以下、高分子フッ素樹脂）は結着性を有するため、拡散層ペースト中に多くの高分子フッ素樹脂を投入すると、混合作業や塗布作業により、粘性が高くなり、団子状になる。そのため、塗布工程が非常に困難となる。そこで、高分子フッ素樹脂よりも平均分子量が小さく、結着性が非常に低い性質を有する低分子フッ素樹脂を用い、低分子フッ素樹脂に撥水性を、高分子フッ素樹脂に結着性を担わせることにより、それぞれの拡散層ペーストが、バランスよく撥水性と結着性とを持つようにする。具体的には、拡散層の基材となるカーボンペーパ（東レ社製：ＴＧＰＨ０６０Ｈ）は、重量比でカーボンペーパ：ＦＥＰ（テトラフルオロエチレン−ヘキサフルオロプロピレン共重合体）=９５：５（カソード用）、６０：４０（アノード用）となるように、ＦＥＰ分散液に浸漬した後、６０℃１時間の乾燥後、３８０℃１５分間の熱処理（ＦＥＰ撥水処理）を行う。これにより、カーボンペーパはほぼ均一に撥水処理される。
【００１９】
次に、カーボンブラック（ＣＡＢＯＴ社製：Ｖｕｌｃａｎ  ＸＣ７２Ｒ）と溶媒としてテルピネオール（キシダ化学社製）と非イオン性界面活性剤のトリトン（キシダ化学社製）とを、重量比がカーボンブラック：テルピネオール：トリトン＝２０：１５０：３となるように、万能混合機（ＤＡＬＴＯＮ社製）にて常温で６０分間、均一になるように混合し、カーボンペーストを作製する。低分子フッ素樹脂（ダイキン社製：ルブロンＬＤＷ４０Ｅ）と高分子フッ素樹脂（デュポン社製：ＰＴＦＥ３０Ｊ）とを、分散液中に含まれるフッ素樹脂の重量比が低分子フッ素樹脂：高分子フッ素樹脂＝２０：３となるように混合し、カソード用混合フッ素樹脂を作製する。ハイブリッドミキサ用容器に上記カーボンペーストを投入し、カーボンペーストが１０〜１２℃になるまで冷却する。冷却したカーボンペーストに上記カソード用混合フッ素樹脂を、重量比がカーボンペースト：カソード用混合フッ素樹脂（分散液中に含まれるフッ素樹脂成分）＝３１：１となるように投入し、ハイブリッドミキサ（キーエンス社製：ＥＣ５００）の混合モードにて１２〜１８分間混合する。混合停止のタイミングはペーストの温度が５０〜５５℃となるまでとし、混合時間を適宜調整する。ペーストの温度が５０〜５５℃に達した後、ハイブリッドミキサを混合モードから脱泡モードへ切換え、１〜３分間脱泡を行う。脱泡を終えたペーストを自然冷却してカソード用拡散層ペーストを完成させる。
【００２０】
ハイブリッドミキサ用容器に上記カーボンペーストと上記低分子フッ素樹脂とを、重量比がカーボンペースト：低分子フッ素樹脂（以下、アノード用フッ素樹脂とする）（分散液中に含まれるフッ素樹脂成分）＝２６：３となるように投入し、ハイブリッドミキサの混合モードにて１５分間混合する。混合した後、ハイブリッドミキサを混合モードから脱泡モードへ切換え、４分間脱泡を行う。脱泡を終えたペーストの上部に上澄み液が溜まった場合はこの上澄み液を廃棄し、ペーストを自然冷却してアノード用拡散層ペーストを完成させる。常温まで冷却した各拡散層ペーストを、ＦＥＰ撥水処理を施した上記カーボンペーパの表面に、カーボンペーパ面内の塗布状態が均一になるように塗布し、熱風乾燥機（サーマル社製）にて６０℃６０分間乾燥する。最後に、３６０℃２時間熱処理を行い、拡散層を完成させる。
【００２１】
以下、各実施例では、各燃料電池システムに合わせた触媒を含む触媒ペーストを、拡散層２０、２８上の水マネジメント層１６、２４を形成した側に塗布してカソード１４、アノード２２を作製する。一般的な触媒としては、白金（Ｐｔ）あるいは白金担持カーボン（Ｐｔ／Ｃ）などが用いられ、これにＮａｆｉｏｎ（登録商標）溶液のような電解質溶液や撥水剤、結着剤を混合して触媒ペーストを作製する。
【実施例１】
【００２２】
本実施例では、図２を用いて車載用燃料電池システム１００に用いられる固体高分子形燃料電池１１０について説明する。車載用燃料電池システム１００は、外部より水素充填口１５２を介して高圧水素タンク１５４に貯えられた純水素が燃料としてアノード１２２へ供給される。また、アノード１２２にて発電に寄与しなかった燃料は燃料電池１１０から排出され、水素ポンプ１５６によって再度アノード１２２へ供給される。高圧水素タンク１５４と燃料電池１１０とを接続する燃料供給路には圧力調整器１５８が設けられており、高圧水素タンク１５４から燃料電池１１０へ供給する燃料の圧力を調整すると共に、燃料電池１１０から排出され循環する燃料が高圧水素タンク１５４へ逆流しないように、調整している。
【００２３】
一方、カソード１１４へは、外部からエアコンプレッサ１６２によって圧縮された空気が供給される。このとき、カソード１１４から排出された排空気と熱交換を行うが、本燃料電池１１０は発電によってカソード１１４より水が生成されるので、この熱交換器１６４には、顕熱と潜熱の両方の熱交換が行える、所謂、全熱交換器を用い、カソード１１４側の加湿手段ともなっている。このような燃料電池１１０によって発電される電力は、インバータ１７０を介して自動車のモータ１７２へ供給され、自動車の駆動源となるが、自動車の始動時や急激な負荷変動に対応するため、通常は二次電池１７４などが接続され、燃料電池１１０と二次電池１７４とのハイブリッドなシステムを構成する。
【００２４】
従来の燃料電池では、アノード１２２は、アノード側拡散層１２８のアノード用拡散層ペーストを塗布して形成したアノード側水マネジメント層１２４側に、カーボン（Ｃ）に触媒として白金（Ｐｔ）を担持させた白金担持カーボン（Ｐｔ／Ｃ）と電解質溶液（５％Ｎａｆｉｏｎ（登録商標）溶液）を混合した触媒ペーストを塗布して形成していたが、本発明の燃料電池１１０では、Ｐｔ／Ｃと酸化モリブデン（ＭｏＯ、ＭｏＯ2、ＭｏＯ3など）とを、重量比でＰｔ／Ｃ：ＭｏＯ2＝５：１となるように混合したものと電解質溶液とを混合して触媒ペーストを作製する。酸化モリブデンは、触媒（Ｐｔ／Ｃ）量の２５％を超えると、アノード１２２に含まれる触媒量が少なくなってしまうため、電極としての反応効率が低下してしまい、触媒（Ｐｔ／Ｃ）量の１％より少ないと、アノード１２２が燃料欠乏状態となったときに、すぐに酸化モリブデンが利用されてなくなってしまい、効果が長持ちしなくなってしまう。そのため、１〜２５％程度混合することが望ましいと考えられる。
【００２５】
図３はアノード反応及びカソード反応の電位とカーボンの酸化電位を示すグラフであり、図３に示すように、Ｐｔ／Ｃをアノード１２２用いる燃料電池１１０が、燃料欠乏状態に陥ると、代わりに、ＣとＨ2ＯからＨ+を生成して電子を取出す反応が起こりやすくなる。Ｃが溶解してしまうとＣに担持されていたＰｔも脱落して、アノード１２２の反応効率が著しく低下してしまうので、上記のように酸化モリブデンを、アノード１２２を形成する触媒ペーストに混合する。燃料電池１１０内での酸化モリブデンの酸化電位は−０．０５Ｖ〜０．３０Ｖ（Ａ．Ｊ．Ｂａｒｄ，Ｒ．Ｐａｒｓｏｎｓ，Ｊ．Ｊｏｒｄａｎ，Ｅｄｓ．，「Ｓｔａｎｄｅｒｄ  Ｐｏｔｅｎｔｉａｌ  ｉｎ  Ａｑｕｅｏｕｓ  Ｓｏｌｕｔｉｏｎ」，Ｍａｒｃｅｌ  Ｄｅｋｋｅｒ（１９８５），ｐ．４７９参照）であると考えられ、Ｃの酸化電位よりも低いので、アノード１２２が燃料欠乏状態に陥ったときには、式（３）、（４）に示したようなＣの酸化反応が起こる前に、アノード１２２に混合した酸化モリブデンがより酸化数の高い酸化モリブデンへ移行する。
したがって、アノード１２２において燃料欠乏状態となっても、式（３）、（４）は起こらず、ＣがＣＯ2としてアノード１２２から脱落してしまう問題を回避することができ、Ｃが担持していた触媒（Ｐｔ）触媒が減少してしまうこともない。上記のように、燃料欠対策用添加剤としては、燃料電池１１０内部の環境下（本実施例の場合、水素イオン指数が−０．５＜ｐＨ＜１）において、０Ｖ以上０．５２Ｖ以下の範囲に酸化還元電位を有する物質、望ましくは０Ｖ以上０．２１Ｖ以下の範囲に酸化還元電位を有するものであれば良く、金属酸化物としては、酸化モリブデン、酸化タングステン、酸化チタンなどがあり、金属炭化物としては、炭化タングステン、炭化チタン、炭化モリブデン、炭化タングステン、炭化ホウ素などがあり、金属窒化物としては、窒化チタン、窒化タングステン、窒化クロムなどがあり、導電性高分子としては、ポリアニロン、ポリピロール、キノサリン系ポリマーなどがある。特に、金属酸化物の酸化モリブデンは導電性も優れており、特に、ＭｏＯ2、ＭｏＯ3は入手が容易であるので、アノード１２２へ混合する燃料欠対策用添加剤として適している。また燃料欠対策用添加剤の電気伝導度は１０-10Ｓ／ｃｍ以上（室温）で効果あり、１０-8Ｓ／ｃｍ以上（室温）が望ましい。本実施例（図２）ではＭｏＯ2をＰｔ／Ｃと混合して触媒ペーストを作製したが、ＭｏとＰｔとは電子的な相互作用を有するので、ＭｏＯ2もＣに担持させたＭｏＯ2Ｐｔ／Ｃを用いても良い（但し、ＰｔはＭｏＯ2に担持されないほうが良い）。ＭｏＯ2をＣに担持させることにより、Ｐｔの触媒作用を向上させることができる。
【実施例２】
【００２６】
本実施例では、図４を用いて家庭用燃料電池コージェネレーションシステム２００に用いられる燃料電池２１０について説明する。家庭用燃料電池コージェネレーションシステム２００は、ＬＰＧや都市ガスなどの原燃料（炭化水素系燃料）を改質し、水素（燃料）を約８０％含有する改質ガスを生成する改質装置と、改質装置から供給される改質ガスと空気中の酸素（酸化剤）とにより発電を行う燃料電池２１０と、改質装置や燃料電池２１０などから発生する熱を、お湯（４０℃以上の水）というかたちで熱回収して貯湯する貯湯装置と、を備えており、発電機能と給湯機能との両方を有するシステムである。
【００２７】
家庭に敷設されているＬＰＧや都市ガスなどの原燃料は、通常、ガス漏れに対する安全対策として硫化物によって付臭されているが、この硫化物は改質装置内の触媒を劣化させてしまうので、改質装置では、はじめに脱硫器２５２によって原燃料中の硫化物を除去する。脱硫器２５２によって脱硫された原燃料は、次に水蒸気と混合され、改質器２５４によって水蒸気改質され、変成器２５６に導入される。そして、変成器２５６によって、水素約８０％、二酸化炭素約２０％、一酸化炭素１％以下の改質ガスが生成されるが、一酸化炭素の影響を受けやすい低温（１００℃以下）で運転される燃料電池２１０へ改質ガスを供給する本システム２００では、さらに改質ガスと酸素とを混合して、ＣＯ除去器２５８によって一酸化炭素を選択的に酸化する。ＣＯ除去器２５８により、改質ガス中の一酸化炭素濃度を１０ｐｐｍ以下にすることができる。
【００２８】
改質装置とは、少なくとも改質器２５４と変成器２５６とを含み、本システム２００のように、家庭に敷設されているガスを原燃料とする場合には脱硫器２５２を、燃料電池２１０として固体高分子形燃料電池のような低温タイプの燃料電池２１０を用いる場合にはＣＯ除去器２５８を、さらに含むものとする。
【００２９】
水蒸気改質は吸熱反応であるため、改質器２５４にはバーナ２６０が設けられる。改質装置の起動時には、このバーナ２６０にも原燃料が供給されて改質器２５４を昇温し、本システム２００が安定的に運転できるようになると、バーナ２６０への原燃料の供給はストップし、燃料電池２１０から排出される未反応の燃料をバーナ２６０に供給することで、改質器２５４へ熱を供給する。バーナ２６０により改質器２５４へ熱を供給した後の排気は、まだ大きな熱量をもっているため、この排気は熱交換器ＨＥＸ０１、ＨＥＸ０２にて貯湯タンク２６２内の水と熱交換される。そして、この水は燃料電池２１０のカソード２１４からの排ガスと熱交換（ＨＥＸ０３）し、さらにアノード２２２からの排ガスとも熱交換（ＨＥＸ０４）して貯湯タンク２６２に戻る。この熱交換器ＨＥＸ０１、ＨＥＸ０２、ＨＥＸ０３、ＨＥＸ０４を通る水配管２６４には、熱交換器ＨＥＸ０４を通った後の水（お湯）の温度によって、カソード側加湿タンク２６６の昇温または冷却に利用できるように、分岐配管２６８が設けられている。本システム２００の起動時など、カソード側加湿タンク２６６の温度が低いときには、水は熱交換器ＨＥＸ０４を通った後、分岐配管２６８を通って熱交換器ＨＥＸ０５にてカソード側加湿タンク２６６に熱を供給してから貯湯タンク２６２に戻る。
【００３０】
このカソード側加湿タンク２６６は、冷却水タンクとしても機能しており、カソード側加湿タンク２６６内の水は、燃料電池２１０を冷却してカソード側加湿タンク２６６に戻る。上記のように、本システム２００の起動時など、燃料電池２１０の温度が低いときには、熱交換器ＨＥＸ０５によって温められた冷却水を燃料電池２１０へ供給することにより、燃料電池２１０を温めることもできる。また、冷却水が通る冷却水通路２７０は、アノード側加湿タンク２７２に設けられる熱交換器ＨＥＸ０６に接続され、冷却水はカソード側加湿タンク２６６とアノード側加湿タンク２７２の温度をほぼ同一にする役割も果たしている。
【００３１】
改質装置からの改質ガスは、このアノード側加湿タンク２７２にて、加湿（本システム２００の場合はバブリング）されてアノード２２２へ供給される。アノード２２２にて発電に寄与しなかった未反応の燃料は、燃料電池２１０から排出されてバーナ２６０へ供給される。この燃料電池２１０は通常７０〜８０℃の範囲で発電するように運転しており、燃料電池２１０から排出された排ガスは８０℃程度の熱を持っているため、上記のように熱交換器ＨＥＸ０４にて熱交換した後、さらに熱交換器ＨＥＸ０７にて、カソード側加湿タンク２６６およびアノード側加湿タンク２７２へ供給される水を昇温した後に、バーナ２６０へ供給される。
【００３２】
カソード側加湿タンク３２６６およびアノード側加湿タンク２７２へ供給される水は、導電率が低く、有機物の混入が少ない清浄な水が望ましいので、上水からの水を水処理装置２７４にて、逆浸透膜とイオン交換樹脂による水処理を施してから供給される。また、この水処理を施した水は、改質器２５４の水蒸気改質にも用いられる。上水は貯湯タンク２６２にも供給されるが、このとき上水は貯湯タンク２６２の下部から供給される。また、水配管２６４も貯湯タンク２６２の下部から温度の低い水を引出し、各熱交換器と熱交換した水を上部へ戻す。
【００３３】
ＨＥＸ１０は全熱交換器である。カソード２１４にて発電に寄与しなかった未反応の酸素を含む排ガスは８０℃程度の熱と反応によって生成された生成水を含んでいるため、全熱交換器ＨＥＸ１０にてカソード２１４へ供給される空気へ熱と水分を供給する。カソード２１４へ供給される空気は、さらにカソード側加湿タンク２６６にて加湿（本システム２００の場合はバブリング）されてからカソード２１４へ供給され、一方、全熱交換器ＨＥＸ１０にて熱と水分とを供給した排ガスは、さらに熱交換器ＨＥＸ０３にて水と熱交換してから、本システム２００の外部へ排出される構成となっている。
【００３４】
従来の燃料電池では、アノード２２２は、アノード側拡散層２２８のアノード用拡散層ペーストを塗布して形成したアノード側水マネジメント層２２４側に、カーボン（Ｃ）に触媒として白金（Ｐｔ）とルテニウム（Ｒｕ）を担持させた白金ルテニウム担持カーボン（Ｐｔ−Ｒｕ／Ｃ）と電解質溶液（５％Ｎａｆｉｏｎ（登録商標）溶液）を混合した触媒ペーストを塗布して形成していたが、本発明の燃料電池２１０では、Ｐｔ−Ｒｕ／Ｃと酸化タングステン（ＷＯ2、Ｗ2Ｏ5、ＷＯ3など）とを、重量比でＰｔ−Ｒｕ／Ｃ：ＷＯ2＝５：１となるように混合したものと電解質溶液とを混合して触媒ペーストを作製する。酸化タングステンもまた、実施例１と同様に、触媒（Ｐｔ−Ｒｕ／Ｃ）量の２５％を超えると、アノード２２２に含まれる触媒量が少なくなってしまうため、電極としての反応効率が低下してしまい、触媒（Ｐｔ−Ｒｕ／Ｃ）量の１％より少ないと、アノード２２２が燃料欠乏状態となったときに、すぐに酸化タングステンが利用されてなくなってしまい、効果が長持ちしなくなってしまう。そのため、１〜２５％程度混合することが望ましいと考えられる。
【００３５】
図５はアノード反応電位、カソード反応電位、カーボンの酸化電位およびルテニウムの酸化電位を示すグラフであり、図５に示すように、Ｐｔ−Ｒｕ／Ｃをアノード２２２用いる燃料電池２１０が、燃料欠乏状態に陥ると、代わりに、ＣとＨ2ＯからＨ+を生成して電子を取出す反応が起こりやすくなったり、Ｒｕから電子を取出してＲｕがＲｕ2+となり、酸化溶解する反応が起こりやすくなったりしてしまう。Ｃが溶解してしまうとＣに担持されていたＰｔやＲｕも脱落して、アノード２２２の反応効率が著しく低下してしまい、また、Ｒｕが酸化溶解してしまうとアノード２２２の耐ＣＯ性が著しく低下してしまうので、上記のように酸化タングステンを、アノード２２２を形成する触媒ペーストに混合する。燃料電池２１０内での酸化タングステンの酸化電位は−０．０３Ｖ〜０．３０Ｖ（Ｐｏｕｒｂａｉｘ，ｐ．２８２参照）であると考えられ、ＣやＲｕの酸化電位よりも低いので、アノード２２２が燃料欠乏状態に陥ったときには、式（３）、（４）、（５）に示したようなＣやＲｕの酸化反応が起こる前に、アノード２２２に混合した酸化タングステンがより酸化数の高い酸化タングステンへ移行する。
【００３６】
したがって、アノード２２２において燃料欠乏状態となっても、式（３）、（４）、（５）は起こらず、ＣがＣＯ2としてアノード２２２から脱落したり、ＲｕがＲｕ2+として酸化溶解したりしてしまう問題を回避することができる。これにより、Ｃが担持していた触媒（Ｐｔ、Ｒｕ）触媒が減少してアノード２２２の反応効率が低下してしまうことやアノード２２２の耐ＣＯ性が低下してしまうこともない。上記のように、燃料欠対策用添加剤としては、燃料電池２１０内部の環境化（本実施例の場合、水素イオン指数が−０．５＜ｐＨ＜１）において、０Ｖ以上０．６８Ｖ以下の範囲に酸化還元電位を有する物質、望ましくは０Ｖ以上０．５２Ｖ以下さらには０．２１Ｖ以下の範囲に酸化還元電位を有するものであれば良いが、酸化タングステンは水に不溶性、酸に難溶性で入手も容易であるので、アノード２２２へ混合する燃料欠対策用添加剤として適している。
【００３７】
本実施例では、改質装置（ＣＯ除去器２５８）から出た改質ガスは、アノード側加湿タンク２７２を経由してアノード２２２へ供給されるよう説明したが、改質ガスはＣＯを含んでおり、ＣＯが改質装置や配管などに用いられるステンレス鋼（Ｆｅ、Ｎｉ）と反応して鉄カルボニル、ニッケルカルボニルが発生すると、燃料電池２１０の発電性能を著しく低下させることが明らかになった。そこで、図４には図示しなかったが、アノード側加湿タンク２７２の前段に、アルミナの多孔質体や、ＫＭｎＯ4、Ｋ2Ｃｒ2Ｏ7、ＮａＢｒＯ3、ＫＢｒＯ3などの酸化剤を付与したフィルタあるいは上記酸化剤を溶解した溶液に改質ガスをバブリングさせるタンクのようなカルボニルトラップ装置を設けると良い。
【実施例３】
【００３８】
本実施例では、図６を用いて携帯用燃料電池システム３００に用いられる燃料電池３１０について説明する。本燃料電池３１０は、アノード３２２にメタノール水溶液あるいは純メタノール（以下、「メタノール燃料」と記載する）が供給される直接メタノール供給形燃料電池（Ｄｉｒｅｃｔ  Ｍｅｔｈａｎｏｌ  Ｆｕｅｌ  Ｃｅｌｌ：ＤＭＦＣ）であり、本燃料電池３１０の発電部は、カソード側拡散層３２０およびアノード側拡散層３２８を用いず、固体高分子膜３１２がカソード３１４とアノード３２２とに挟持され形成される触媒コーティング膜（Ｃａｔａｌｙｓｔ  Ｃｏａｔｅｄ  Ｍｅｍｂｒａｎｅ：ＣＣＭ）３３０となっている。
【００３９】
アノード３２２へ供給されるメタノール燃料は、燃料電池３１０の外部より、メタノール燃料供給孔３５２を通って燃料室３５４へ供給される。各燃料室３５４は連通しており、各燃料室３５４に貯蔵されるメタノール燃料から各アノード３２２へ供給される。アノード３２２では、式（２）に示したようなメタノールの反応が起こり、Ｈ+が固体高分子膜３１２を介してカソード３１４へ移動すると共に、電力が取出される。式（２）からも明らかなように、この反応により、アノード３２２からは二酸化炭素が発生する。そこで、燃料室３５４と、燃料電池３１０のアノード側の筐体３５６ａに設けられたアノード側生成物排出孔３５６との間には、気液分離フィルタ３６０を配置する。
【００４０】
この気液分離フィルタ３６０は、気体成分を選択的に透過し、液体成分は透過させない微細な孔を有する平面状のフィルタであり、耐メタノール（アルコール）性を有する材料が適している。また、筐体３５６は、軽量で剛性を有し、かつ、耐食性を有する材料が適しており、合成樹脂やアルミニウム合金、チタン合金、ステンレス鋼などの金属が適している。また、強化ガラスやスケルトン樹脂でも良い。そして、気液分離フィルタ３６０と同様に、筐体３５６もメタノール燃料と接触する部分を有するので、特に、メタノール燃料と接触する部分では、上記合成樹脂あるいは金属にフッ素系合成樹脂を重ね合わせた複合材料を用いると良い。さらに、３６２は、燃料室３５４を形成すると共に、ＣＣＭ３３０を締め付ける支持部材３６２であり、支持部材３６２もまた筐体３５６のメタノール燃料と接触する部分と同じ材料を用いると良い。
【００４１】
カソード３１４へはカソード側生成物排出孔３６４を通って空気が供給され、固体高分子膜３２２を介してカソード３１４へ移動してきたＨ+と空気中の酸素との間で反応が起こり、生成水が生成される。カソード３１４へ空気を供給すると共に、カソ−ド３１４からの生成水を排出するカソード側生成物排出孔３６４は、アノード側生成物排出孔３５８と総面積としては同等になるように設けられているが、アノード側生成物排出孔３５８よりも径の小さい孔を多数配している。また、カソード側生成物排出孔３６４の内壁およびカソード側生成物排出孔３６４が設けられている部分のカソード側の筐体３５６ｃ表面は、酸化チタンなどの光触媒を含む機能性コーティング材にて被覆されている。小さい孔を多数配することにより、カソード３１４より排出される生成水が滴下する虞がなく、また、内壁に機能性コーティング材を被覆することにより、生成水が孔を塞ぐことなく、内壁表面に薄く広がって蒸発しやすくなると共に、微生物の繁殖などを防ぐことができる。
【００４２】
この機能性コーティング材には、燃料電池３１０に、太陽光など光触媒が機能する特定の波長を含む光が照射されないときにも、有機物分解機能あるいは抗菌機能が作用するように、銀、銅、亜鉛などの金属が含まれていると良い。さらに、筐体３５６の表面全体に、機能性コーティング材を被覆すれば、燃料電池３１０の利用者が、燃料電池３１０に触ることにより付着する有機物を分解し、燃料電池３１０に防汚機能あるいは抗菌機能を付与することができる。アノード３２２からカソード３１４へメタノール燃料が流入することを防ぐため、ＣＣＭ３３０を取り囲むように、Ｏリング３６６（アノード側Ｏリング３６６ａ、カソード側Ｏリング３６６ｃ）が配されている。本実施例では、カソード側の筐体３５６ｃと支持部材３６２とによって押圧され、メタノール燃料がアノード３２２からカソード３１４へ流入することを防止すると共に、アノード３２２へ酸素が流入することも防止している。このＯリング３６６は柔軟性と耐食性を有するものが望ましい。
【００４３】
本実施例において、ＣＣＭ３３０は、固体高分子膜３１２にＮａｆｉｏｎ１１５（Ｄｕｐｏｎｔ社製）を用い、この固体高分子膜３１２の一方の面に、Ｐｔ黒と５％Ｎａｆｉｏｎ溶液（ＤｕＰｏｎｔ社製）とを混合したカソード触媒ペーストを塗布してカソード３１４を形成し、他方の面に、Ｐｔ−Ｒｕ黒と酸化モリブデンと５％Ｎａｆｉｏｎ溶液（ＤｕＰｏｎｔ社製）とを混合したアノード触媒ペーストを塗布してアノード３２２を形成する。このとき、Ｐｔ−Ｒｕ黒と酸化モリブデンとを、重量比でＰｔ−Ｒｕ黒：ＭｏＯ2＝１９：１となるように混合したものと電解質溶液とを混合してアノード触媒ペーストを作製する。触媒担持カーボンではなくＰｔ−Ｒｕ黒のようなＰｔ−Ｒｕからなる触媒を用いる場合、添加剤（本実施例の場合ＭｏＯ2）の量が触媒量の１０％を超えると、アノード３２２に含まれる触媒量が少なくなり、電極としての反応効率が低下してしまう。また、実施例１および２と同様に、触媒量の１％より少ないと、アノード３２２が燃料欠乏状態となったときに、すぐに酸化モリブデンが利用されてなくなってしまい、効果が長持ちしなくなってしまう。そのため、１〜１０％程度混合することが望ましいと考えられる。
【００４４】
図７はＤＭＦＣにおけるアノード反応及びカソード反応電位とルテニウムの酸化電位を示すグラフであり、図７に示すように、本燃料電池３１０のアノード反応電位はＨ2を利用する燃料電池のアノード反応電位よりは高いが、燃料欠乏状態に陥ると、代わりに、Ｒｕから電子を取出してＲｕがＲｕ2+となり、酸化溶解する反応が起こりやすくなってしまう。式（２）に示したように、本燃料電池３１０のアノード３２２からはＣＯ2が反応生成物として発生するが、その過程で（あるいは不完全な反応によって）、ＣＯも発生する。Ｒｕが酸化溶解してしまうとアノード３２２の耐ＣＯ性が著しく低下してしまうので、上記のように酸化モリブデンを、アノード３２２を形成する触媒ペーストに混合する。燃料電池３１０内での酸化モリブデンの酸化電位は−０．０５Ｖ〜０．３０Ｖであり、Ｒｕの酸化電位よりも低いので、アノード３２２が燃料欠乏状態に陥ったときには、式（５）に示したようなＲｕの酸化反応が起こる前に、アノード３２２に混合した酸化モリブデンがより酸化数の高い酸化モリブデンへ移行する。
【００４５】
したがって、アノード３２２において燃料欠乏状態となっても、式（５）は起こらず、ＲｕがＲｕ2+として酸化溶解してしまう問題を回避することができる。これにより、アノード３２２の耐ＣＯ性が低下してしまうこともない。上記のように、ＤＭＦＣの燃料欠対策用添加剤としては、燃料電池３１０内部の環境下（本実施例の場合、水素イオン指数が０＜ｐＨ＜２．５）において、０．０３Ｖ以上０．６８Ｖ以下の範囲に酸化還元電位を有する物質であれば良いが、酸化モリブデンは導電性も良く、水や希酸に対する不溶性も有し、入手も容易であるので、アノード３２２へ混合する燃料欠対策用添加剤として適している。
【００４６】
本実施例では、固体高分子膜３２２にＮａｆｉｏｎ１１５を用いたが、固体高分子膜３２２はイオン伝導性を有する厚さ５０〜２００μｍの電解質層であれば良く、本実施例のように、燃料にメタノール燃料を使用するＤＭＦＣの場合、メタノールが固体高分子膜３２２を透過してカソード側へ移動する、所謂、クロスリークと呼ばれる現象を抑制できる電解質層であれば、なお望ましい。また、カソード３１４およびアノード３２２を固体高分子膜３２２上に形成する方法を採ったが、作製方法は実施例１および２のようにカーボンペーパなどの電極基材上に触媒層を形成する構成および方法を用いてもよい。さらに、触媒は、メタノールからＨ+を、あるいは、Ｈ+と酸素から水を生成する触媒機能を有する触媒であれば、Ｐｔ−ＲｕやＰｔからなる粒子（Ｐｔ−Ｒｕ黒やＰｔ黒）ではなく、触媒をカーボンに担持させた触媒担持カーボンを用いてもよい。
【産業上の利用可能性】
【００４７】
本実施の形態では、車載用燃料電池システム、家庭用燃料電池コージェネレーションシステムおよび携帯用燃料電池システムを用いて説明したが、燃料電池の燃料欠乏状態による問題は上記のシステム以外にも発生し得る問題である。したがって、上記システムに限定させるものではなく、水素源と酸素源との電気化学的反応により発電する燃料電池全てにおいて利用可能である。また、燃料欠対策添加剤として、酸化モリブデン、酸化タングステンを例示したが、実施例でも記載したように、アノード反応電位とカソード反応電位との間に酸化還元電位を有する物質であって、アノード側に用いられる材料（構成物質）の酸化電位よりも低い酸化還元電位を有する物質であれば良い。上記の実施例以外には、酸化ルテニウム、タングステンカーバイトなども利用可能であると考えられる。また、燃料欠状態での運転は、カソード触媒の劣化を招く可能性もあるため、本発明のように、燃料欠対策添加剤をアノードへ添加することにより、カソード触媒の劣化も防止できる。
【図面の簡単な説明】
【００４８】
【図１】本発明に係る燃料電池の構成を示す構成模式図である。
【図２】本発明の実施例１に係る車載用燃料電池システムの構成を示す構成模式図である。
【図３】本発明の実施例１に係る燃料電池内部で発生する反応の酸化還元電位を表すグラフである。
【図４】本発明の実施例２に係る家庭用燃料電池コージェネレーションシステムの構成を示す構成模式図である。
【図５】本発明の実施例２に係る燃料電池内部で発生する反応の酸化還元電位を表すグラフである。
【図６】本発明の実施例３に係る携帯用燃料電池システムの構成を示す構成模式図である。
【図７】本発明の実施例３に係る燃料電池内部で発生する反応の酸化還元電位を表すグラフである。
【符号の説明】
【００４９】
１０、１１０、２１０、３１０  燃料電池
１２、１１２、２１２、３１２  固体高分子膜（電解質層）
１４、１１４、２１４、３１４  カソード
１６、１１６、２１６  カソード側水マネジメント層
１８、１１８、２１８  カソード側基材
２０、１２０、２２０  カソード側拡散層
２２、１２２、２２２、３２２  アノード
２４、１２４、２２４  アノード側水マネジメント層
２６、１２６、２２６  アノード側基材
２８、１２８、２２８  アノード側拡散層
１００  車載用燃料電池システム
１５２  水素充填口
１５４  高圧水素タンク
１５６  水素ポンプ
１５８  圧力調整器
１６２  エアコンプレッサ
１６４  熱交換器
１７０  インバータ
１７２  モータ
１７４  二次電池
１７６  インバータ
１７８  補機用モータ
１８０  ＤＣ／ＤＣコンバータ
２００  家庭用燃料電池コージェネレーションシステム
２５２  脱硫器
２５４  改質器
２５６  変成器
２５８  ＣＯ除去器
２６０  バーナ
２６２  貯湯タンク
２６４  水配管
２６６  カソード側加湿タンク
２６８  分岐配管
２７０  冷却水通路
２７２  アノード側加湿タンク
２７４  水処理装置
２７６  冷却水流路
２７８  給湯配管
３００  携帯用燃料電池システム
３３０  触媒コーティング膜
３５２  メタノール燃料供給孔
３５４  燃料室
３５６  筐体（３５６ａ：アノード側筐体、３５６ｃ：カソード側筐体）
３５８  アノード側生成物排出孔
３６０  気液分離フィルタ
３６２  支持部材
３６４  カソード側生成物排出孔
３６６  Ｏリング（３６６ａ：アノード側Ｏリング、３６６ｃ：カソード側Ｏリング）
ＨＥＸ０１、ＨＥＸ０２、ＨＥＸ０３、ＨＥＸ０４、ＨＥＸ０５  熱交換器
【図１】
2007265979.tif 000008
【図２】
2007265979.tif 000009
【図３】
2007265979.tif 000010
【図４】
2007265979.tif 000011
【図５】
2007265979.tif 000012
【図６】
2007265979.tif 000013
【図７】
2007265979.tif 000014